(57)【特許請求の範囲】
【請求項１】
基材上に昇華型捺染インク受容層が形成されてなり、
前記基材は、ＪＩＳ  Ｐ  ８１４０に準拠した１０秒コッブ吸水度が５〜２０ｇ／ｍ２であり、
前記昇華型捺染インク受容層は、水溶性樹脂と、微細粒子Ａと、微細粒子Ｂとを含有し、
前記水溶性樹脂は、カルボキシメチルセルロースナトリウムであり、
前記微細粒子Ａは、平板結晶構造を有する無機微粒子で、該平板結晶構造を有する無機微粒子は、０．４〜２．３μｍの範囲にメジアン径ｄ５０を有し、アスペクト比が５以上であり、
前記微細粒子Ｂは、非晶質シリカ粒子であり、
前記微細粒子Ａと前記微細粒子Ｂの含有割合（微細粒子Ａ／微細粒子Ｂ）は、質量比で、１５／８５〜８５／１５であり、
前記カルボキシメチルセルロースナトリウムの含有量は、固形分で、微細粒子Ａ１００質量部に対して５０質量部と微細粒子Ｂ１００質量部に対して１２０質量部との合計以上、かつ、微細粒子Ａと微細粒子Ｂとの合計１００質量部に対して４００質量部以下であり、
前記昇華型捺染インク受容層の塗工量（乾燥）は、２〜１２ｇ／ｍ２である
ことを特徴とする、昇華型インクジェット捺染転写紙。
【請求項２】
請求項１に記載の昇華型インクジェット捺染転写紙の製造方法であって、
微細粒子Ａの高濃度分散体を調製した後、該高濃度分散体に所定の割合で溶媒を添加して希釈し、得られた希釈分散体に直ちに微細粒子Ｂを添加して分散させ、微細粒子Ａ及び微細粒子Ｂの混合分散スラリーを調製する工程と、
前記混合分散スラリーに水溶性樹脂を添加して混合し、インク受容層塗料を調製する工程と、
基材上に前記インク受容層塗料を塗工し、該基材上に昇華型捺染インク受容層を形成させる工程とからなる
ことを特徴とする、昇華型インクジェット捺染転写紙の製造方法。
【発明の詳細な説明】
【技術分野】
【０００１】
本発明は、昇華型インクジェット捺染転写紙及びその製造方法に関する。さらに詳しくは、印刷画像を布帛に転写する昇華型捺染転写法において、インクジェット記録方式によって昇華型捺染インクを用いて印刷する際に使用する昇華型インクジェット捺染転写紙、及びその製造方法に関する。
【背景技術】
【０００２】
転写捺染法には、ワックス、樹脂等の熱軟化性固着剤と顔料とからなるインクを用いた溶融型転写捺染法、ポリ塩化ビニル等の粉末、可塑剤及び顔料からなるプラスチゾルインキを用いたラバープリント型転写捺染法、熱昇華性染料を用いた昇華型捺染転写法等がある。
【０００３】
従来、転写捺染シートの形成には、各種印刷版とそれに応じた印刷機とが必要であったが、近年では、小ロットに対応したインクジェット記録方式用の転写捺染シートが提案されており、小ロット対応の昇華型捺染転写法の需要が拡大してきている。
【０００４】
昇華型捺染転写法とは、被転写物であるポリエステル等の布帛と昇華型インクジェット捺染転写紙とを重ね合わせたものを、加熱ドライヤーに密着させ、昇華型インクジェット捺染転写紙上の印刷インクを熱昇華させて、被転写物に転写捺染する方法である。昇華型捺染転写法には、捺染物の風合いを損なわず、他の転写法では困難なシャープな図柄のプリントが可能であるという利点がある。
【０００５】
前記インクジェット記録方式用の昇華型インクジェット捺染転写紙としては、基材上に、シリカ等の顔料やポリビニルアルコール等の結着剤等を含有するインク受容層を設けたものが提案されている（特許文献１及び２参照）。
【０００６】
このようなシリカ等の顔料を含有するインク受容層を設けた昇華型インクジェット捺染転写紙の場合、インクジェット印刷の際に、昇華型捺染インクの乾燥性が良好であるという利点があるものの、被転写物への転写捺染の際に、昇華型インクジェット捺染転写紙への昇華型捺染インクの残量が多くなる傾向がある。その結果、被転写物への転写が不充分となり、画像の再現性、転写画像の解像性、転写画像の濃度レベル、これらの均一性等の被転写物への転写効率について、近年要求されているレベルに到達することができないという問題がある。
【先行技術文献】
【特許文献】
【０００７】
【特許文献１】特開２００３−２７６３０９号公報
【特許文献２】特表２００２−２９２９９５号公報
【発明の概要】
【発明が解決しようとする課題】
【０００８】
本発明は、前記背景技術に鑑みてなされたものであり、インクジェット印刷の際に、昇華型捺染インクの乾燥性に優れ、被転写物への転写捺染の際に、昇華型インクジェット捺染転写紙への昇華型捺染インクの残量が少なく、画像の再現性、転写画像の解像性、転写画像の濃度レベル、これらの均一性等の被転写物への転写効率にも優れた昇華型インクジェット捺染転写紙、及びその簡易で操業性に優れた製造方法を提供することを目的とする。
【課題を解決するための手段】
【０００９】
本発明は、
基材上に昇華型捺染インク受容層が形成されてなり、
前記基材は、ＪＩＳ  Ｐ  ８１４０に準拠した１０秒コッブ吸水度が５〜２０ｇ／ｍ２であり、
前記昇華型捺染インク受容層は、水溶性樹脂と、微細粒子Ａと、微細粒子Ｂとを含有し、
前記水溶性樹脂は、カルボキシメチルセルロースナトリウムであり、
前記微細粒子Ａは、平板結晶構造を有する無機微粒子で、該平板結晶構造を有する無機微粒子は、０．４〜２．３μｍの範囲にメジアン径ｄ５０を有し、アスペクト比が５以上であり、
前記微細粒子Ｂは、非晶質シリカ粒子であり、
前記微細粒子Ａと前記微細粒子Ｂの含有割合（微細粒子Ａ／微細粒子Ｂ）は、質量比で、１５／８５〜８５／１５であり、
前記カルボキシメチルセルロースナトリウムの含有量は、固形分で、微細粒子Ａ１００質量部に対して５０質量部と微細粒子Ｂ１００質量部に対して１２０質量部との合計以上、かつ、微細粒子Ａと微細粒子Ｂとの合計１００質量部に対して４００質量部以下であり、
前記昇華型捺染インク受容層の塗工量（乾燥）は、２〜１２ｇ／ｍ２である
ことを特徴とする、昇華型インクジェット捺染転写紙
に関する。
【００１０】
また本発明は、
前記昇華型インクジェット捺染転写紙の製造方法であって、
微細粒子Ａの高濃度分散体を調製した後、該高濃度分散体に所定の割合で溶媒を添加して希釈し、得られた希釈分散体に直ちに微細粒子Ｂを添加して分散させ、微細粒子Ａ及び微細粒子Ｂの混合分散スラリーを調製する工程と、
前記混合分散スラリーに水溶性樹脂を添加して混合し、インク受容層塗料を調製する工程と、
基材上に前記インク受容層塗料を塗工し、該基材上に昇華型捺染インク受容層を形成させる工程とからなる
ことを特徴とする、昇華型インクジェット捺染転写紙の製造方法
に関する。
【発明の効果】
【００１１】
本発明の昇華型インクジェット捺染転写紙は、インクジェット印刷の際に、昇華型捺染インクの乾燥性に優れ、インク受容層の剥離による紙面からの粉落ちが少ないだけでなく、被転写物への転写捺染の際に、昇華型インクジェット捺染転写紙への昇華型捺染インクの残量が少なく、画像の再現性、転写画像の解像性、転写画像の濃度レベル、これらの均一性等の被転写物への転写効率にも優れている。
【００１２】
また本発明の製造方法は、操業性に優れており、該製造方法により、簡易な工程で、このような優れた特性を具備する昇華型インクジェット捺染転写紙を効率よく製造することができる。
【発明を実施するための形態】
【００１３】
（実施の形態）
本発明の昇華型インクジェット捺染転写紙は、基材上に昇華型捺染インク受容層が形成されている。
【００１４】
本発明に用いられる基材は、昇華型捺染インク受容層を設けることができる基材で、熱転写時の加熱で過度の熱収縮を起こさない限り、その材料に特に限定はない。例えば、木材パルプを主成分とする紙や、無機微粒子を含有する熱可塑性樹脂からなる多孔性樹脂フィルムのほか、不織布、布帛、樹脂被覆紙、合成紙等が挙げられる。
【００１５】
本発明の効果が顕著に現れる基材は、昇華型インクジェット捺染転写紙の裏面への加熱により、昇華型捺染インクが昇華し易い多孔質の材料である。具体的には、木材パルプを主成分とする紙、不織布、布帛等である。
【００１６】
基材として、木材パルプを主成分とする紙を使用することが好ましく、クラフト紙を使用することが特に好ましい。クラフト紙は、寸法安定性に優れており、フィルムと異なり、リサイクルが可能であり、昇華型捺染インクの吸収・乾燥性に優れるという特徴を有する。
【００１７】
本発明において、好適に用いられる基材としてクラフト紙を例に挙げ、以下に説明する。本発明に好適に用いられるクラフト紙は、ＪＩＳ  Ｐ  ３４０１にも規定されるように、従来包装紙としての品質を満足するものや、クラフト紙の範疇にある、ヤンキードライヤーにて乾燥処理された片艶紙（ヤンキー紙）は、寸法安定性に優れているので、優れた画像再現性を達成することができる。
【００１８】
本発明に用いられる基材は、その坪量が５０〜１４０ｇ／ｍ２であることが好ましく、５５〜１１０ｇ／ｍ２であることがより好ましい。坪量が５０ｇ／ｍ２未満であると、現在のインクジェットプリンタの場合、その性能から、通常のインク量ではクラフト紙へのインクの染み込みによるコックリング（波打ち）が発生するとともに、転写加熱時に逆にクラフト紙の縮みが発生し、被転写物である布帛との密着性が低くなり、転写画像の質が低下する傾向がある。また、引張強度及び引裂強度の低下により、紙切れが起き易くなる。坪量が１４０ｇ／ｍ２を超えると、昇華型捺染インクの加熱転写時に被転写物への熱伝達が悪くなり、転写効率が低下する傾向がある。
【００１９】
また基材におけるインク受容層塗料の塗工面は、ＪＩＳ  Ｐ  ８１１９に準拠したベック平滑度が３０〜４００秒であることが好ましく、５０〜３００秒であることがより好ましい。ベック平滑度が３０秒未満であると、おそらく基材表面の凹凸に起因すると考えられるが、昇華型捺染インク受容層が基材に浸透した部分と浸透していない部分との差異が出易くなって塗工欠陥が発生し易くなる傾向がある。また、印刷時の昇華型捺染インクの吸収・乾燥性は高くなるももの、画像再現性が低下したり、被転写物への昇華型捺染インクの転写時の画像再現性及び転写効率が低下する傾向がある。これらの傾向は平滑度を増すことにより改善されるが、特に片艶紙は、ヤンキードライヤーにて乾燥処理された裏面（抄紙機のワイヤー側の面＝ヤンキー面）の平滑度が高いので、ヤンキー面に塗工することで塗工欠陥の発生リスクが少なく、昇華型捺染インクでの優れた画像再現性及び裏抜け防止性を有するとともに、被転写物への転写捺染の際に、画像の再現性、転写画像の解像性、転写画像の濃度レベル、これらの均一性等の被転写物への転写効率に優れる。それとともに、基材の表面側の平坦化処理がなされていないので、加熱ドライヤーに密着させて昇華型捺染インクを加熱転写する際に、昇華型捺染インクの熱昇華性を向上させる効果を有する。しかしながら、ベック平滑度が４００秒を超えると、昇華型捺染インク受容層と基材との密着性が低下してインク受容層の薄い部分が塗工欠陥を誘発し易くなる傾向がある。また、昇華型捺染インク受容層の形成にムラが生じ、画像再現性が低下する傾向がある。
【００２０】
本発明に用いることができるクラフト紙は、いわゆる製紙分野で使用される原料より構成される。使用するパルプには特に限定がないが、例えば、針葉樹未晒クラフトパルプ（ＮＵＫＰ）や針葉樹晒クラフトパルプ（ＮＢＫＰ）、広葉樹未晒クラフトパルプ（ＬＵＫＰ）や広葉樹晒クラフトパルプ（ＬＢＫＰ）等の化学パルプ；サーモメカニカルパルプ（ＴＭＰ）、ケミサーモメカニカルパルプ（ＣＴＭＰ）、リファイナーメカニカルパルプ（ＲＭＰ）、リファイナーグランドパルプ（ＲＧＰ）、ケミグランドパルプ（ＣＧＰ）、サーモグランドパルプ（ＴＧＰ）、砕木パルプ（ＧＰ）、ストーングランドパルプ（ＳＧＰ）、加圧ストーングランドパルプ（ＰＧＷ）等の機械パルプ；デインキングパルプ（ＤＩＰ）、ウェストパルプ（ＷＰ）等の化学パルプや機械パルプを含む古紙パルプ等が挙げられ、これらの中から１種又は２種以上を選択して用いることができる。これらのうち、広葉樹クラフトパルプを、さらには広葉樹晒クラフトパルプ及び針葉樹晒クラフトパルプを適宜組合せて用いることが、紙質強度、基材表面の平坦性、昇華型捺染インクの昇華型インクジェット捺染転写紙における印字画像の品質確認の点で好ましい。
【００２１】
本発明に用いる基材には、酸化澱粉、アセチル化澱粉、エステル化澱粉、エーテル化澱粉等の各種澱粉や、紙力増強剤、アルキルケテンダイマー等の内添サイズ剤、外添サイズ剤、歩留向上剤等の添加薬品や、さらに調整可能な範囲で、酸化チタン、クレー、タルク、炭酸カルシウム等の填料を配合することができる。
【００２２】
本発明に用いられる基材は、ＪＩＳ  Ｐ  ８１４０に準拠した１０秒コッブ吸水度が５〜２０ｇ／ｍ２であり、好ましくは１０〜１６ｇ／ｍ２である。１０秒コッブ吸水度が５ｇ／ｍ２未満であると、昇華型捺染インク受容層と基材との密着性が悪くなり、部分的にインク受容層の薄い部分が発生し、インク受容層の連続被膜を保てない塗工欠陥を誘発する。１０秒コッブ吸水度が２０ｇ／ｍ２を超えると、昇華型捺染インク受容層が基材に浸透し易くなり、部分的に深く浸透した箇所はインク受容層の連続被膜を保てない塗工欠陥を誘発する。
【００２３】
昇華型捺染インク受容層は、少なくとも水溶性樹脂と、微細粒子Ａと、微細粒子Ｂとを含有したインク受容層塗料からなり、基材上に形成されている。
【００２４】
前記水溶性樹脂は、通常の塗料では主としてバインダーとして用いられるが、本発明においては、昇華型捺染インクの捕捉、吸収をする特性を併せ持っていることから、少なくともカルボキシメチルセルロースナトリウム（以下、ＣＭＣという）であるが、例えば、澱粉、酸化澱粉、カチオン化澱粉、エーテル化澱粉、リン酸エステル化澱粉等の澱粉誘導体、ヒドロキシメチルセルロース、ヒドロキシエチルセルロース、セルロースサルフェート等のセルロース誘導体、各種ケン化度のポリビニルアルコール（以下、ＰＶＡという）やそのシラノール変性物、カルボキシル化物、カチオン化物等の各種ＰＶＡ誘導体、カゼイン、ゼラチン、変性ゼラチン、大豆蛋白等の水溶性天然高分子化合物、ポリビニルピロリドン、ポリアクリル酸ナトリウム、スチレン−無水マレイン酸共重合体ナトリウム塩、ポリスチレンスルフォン酸ナトリウム等の水溶性合成高分子化合物が挙げられ、これらの中から１種又は２種以上を選択してＣＭＣとともに用いることができる。
【００２５】
本発明の特徴である、急速に昇華型捺染インクを吸収・乾燥させる性能を昇華型捺染インク受容層に発現させるために、水溶性樹脂として少なくともＣＭＣが用いられるが、ＣＭＣの重合度又は分子量がこの性能に影響を与えることも考えられるので、所定の重合度、分子量のＣＭＣを使用し、インク受容層塗料の塗工時に、温度をコントロールすることが好ましい。
【００２６】
好適に用いられるＣＭＣとしては、重合度が３０〜８０、重量平均分子量が６６００〜１８０００のＣＭＣが挙げられる。重合度が３０〜８０、重量平均分子量が６６００〜１８０００のＣＭＣは、粘性と作業性の点から、塗工欠陥の少ない昇華型捺染インク受容層を形成させ易く、またインク受容層塗料の塗工を容易にすることができる。重合度が３０未満で、重量平均分子量が６６００未満であると、ＣＭＣの粘性が低いため、インク受容層の塗工膜が千切れるような現象に繋がり、連続被膜に欠陥が生じ易いと考えられる。重合度が８０よりも大きく、重量平均分子量が１８０００よりも大きいと、塗工工程での作業性が低下する恐れがある。例えば、ＣＭＣの粘性が高すぎて塗工が困難であったり、粘性を低下させるために固形分を少なくすると、乾燥負荷がかかったり、また粘性を低下させるために長時間高温で保持すると、皮膜形成に悪影響を及ぼす恐れがある。
【００２７】
また、例えばエーテル化度は０．５〜１．０程度のＣＭＣを用いることができる。
【００２８】
ＣＭＣの具体例としては、例えば、セロゲン５Ａ、セロゲン７Ａ（いずれも商品名、第一工業製薬（株）製、「セロゲン」は登録商標）、ＦＩＮＮＦＩＸ２、ＦＩＮＮＦＩＸ５（いずれも商品名、ＣＰ  Ｋｅｌｃｏ製、「ＦＩＮＮＦＩＸ」は登録商標）等が挙げられる。
【００２９】
本発明では、前記のとおり、水溶性樹脂としてＣＭＣとともにＰＶＡを用いることもできる。ＰＶＡの中でも、特にケン化度が約８７〜９９ｍｏｌ％、さらには約９８〜９９ｍｏｌ％で、重合度が約１７００以下、さらには約１０００以下、特には５００以下のＰＶＡは、ＣＭＣとの相溶性が良好であり、昇華型捺染インクを昇華型捺染インク受容層に適宜残留させる効果がある。加えて、このようなＰＶＡは、微細粒子Ａである平板結晶構造を有する無機微粒子の分散性を向上させる効果もある。
【００３０】
また、後述するように、微細粒子Ａ及び微細粒子Ｂに対するＣＭＣの量が多くなり過ぎると、ＣＭＣがこれら微細粒子を被覆してしまい、被転写物への転写捺染の際に転写ムラが生じ易くなるが、水溶性樹脂としてＣＭＣとともにＰＶＡを用いることにより、ＣＭＣの量を適宜低減させることができる。
【００３１】
ＰＶＡの具体例としては、例えば、クラレポバールＰＶＡ１１０、クラレポバールＰＶＡ１０５（いずれも商品名、（株）クラレ製）等が挙げられる。
【００３２】
前記インク受容層塗料に含有される微細粒子Ａは、少なくとも平板結晶構造を有する無機微粒子である。
【００３３】
インク受容層塗料には、前記水溶性樹脂に、平板結晶構造を有する無機微粒子が充填剤として組み合わせて含有されているので、印刷時の昇華型捺染インクの吸収・乾燥性が、例えば基材に含有される浸透剤との相乗効果によって大きく向上し、本発明の昇華型インクジェット捺染転写紙は、画像再現性、加熱転写時の耐熱性、転写後の被転写物表面での画像再現性や転写効率の点において、優れた特性を得ることができる。
【００３４】
平板結晶構造を有する無機微粒子としては、例えば、親水性を有する二級クレーやデラミクレーが好適に用いられ、０．４〜２．３μｍの範囲、好ましくは０．４〜１．４μｍの範囲にメジアン径ｄ５０を有し、アスペクト比が５以上、好ましくは８〜８０の無機微粒子を用いることにより、ＣＭＣの連続被膜の形成を妨げずに無機微粒子によるインクバリヤー層を形成することができる。メジアン径が０．４μｍ未満、アスペクト比が５未満の無機微粒子では、充分なインクバリヤー層を形成することができない。メジアン径が２．３μｍを超える無機微粒子では、インク受容層塗料中での微粒子の沈降が容易に発生して流送性等のハンドリングが低下し、品質の安定を妨げる。なお、アスペクト比が８０を超える無機微粒子では、粒子の分散濃度の低下によってインク受容層塗料の濃度も低下し、塗工後により多くの水分が奪われるために乾燥シワが生じ易くなる傾向があり、これを防ぐには、その使用量がより制限される恐れがある。
【００３５】
なお、本発明においては、微細粒子Ａである平板結晶構造を有する無機微粒子と、後述する微細粒子Ｂであるシリカ粒子とが、インク受容層塗料中に共存しているので、アスペクト比が比較的高い平板結晶構造を有する無機微粒子を使用することもできる。シリカ粒子が含有されていないインク受容層塗料では、平板結晶構造を有する無機微粒子によるインクのブロック効果が大き過ぎて、インク乾燥性が大きく低下する恐れがあるが、シリカ粒子を配合した場合は、該シリカ粒子によりインク吸収性が付与され、平板結晶構造を有する無機微粒子によるインクのブロック効果の過多はそれほど考慮しなくてもよい。
【００３６】
なお、本発明に用いる微細粒子Ａの粒子径は、少量のサンプルをメタノール溶液に添加し、超音波分散器で３分間分散させた溶液について、コールターカウンター法粒度分布測定器（ＣＯＵＬＴＥＲ  ＥＬＥＣＴＲＯＮＩＣＳ  ＩＮＳ製、ＴＡ−ＩＩ型）にて、５０μｍのアパチャーを用いて測定した。
【００３７】
前記インク受容層塗料に含有される微細粒子Ｂは、少なくともシリカ粒子である。
【００３８】
前記シリカ粒子としては、細孔容積の多い多孔性合成非晶質シリカ粒子であることが好ましい。このような合成非晶質シリカ粒子とは、ケイ酸のゲル化により、ＳｉＯ２の三次元構造を形成させた、多孔性、不定形微粒子であり、細孔径１０〜２０００オングストローム程度を有する。特にこのような合成非晶質シリカ粒子を用いることにより、被転写物の昇華型捺染インクの吸収性を向上させるとともに、昇華型捺染インクの被転写物への転写率も向上し、被転写物上の画像を一層鮮明にすることができる。
【００３９】
前記合成非晶質シリカ粒子は、市販のものを好適に用いることができ、例えば、ミズカシルＰ−５２６、ミズカシルＰ−８０１、ミズカシルＮＰ−８、ミズカシルＰ−８０２、ミズカシルＰ−８０２Ｙ、ミズカシルＣ−２１２、ミズカシルＰ−７３、ミズカシルＰ−７８Ａ、ミズカシルＰ−７８Ｆ、ミズカシルＰ−８７、ミズカシルＰ−７０５、ミズカシルＰ−７０７、ミズカシルＰ−７０７Ｄ、ミズカシルＰ−７０９、ミズカシルＣ−４０２、ミズカシルＣ−４８４（以上、水澤化学工業（株）製）、トクシールＵ、トクシールＵＲ、トクシールＧＵ、トクシールＡＬ−１、トクシールＧＵ−Ｎ、トクシールＮ、トクシールＮＲ、トクシールＰＲ、ソーレックス、ファインシールＥ−５０、ファインシールＴ−３２、ファインシールＸ−３０、ファインシールＸ−３７、ファインシールＸ−３７Ｂ、ファインシールＸ−４５、ファインシールＸ−６０、ファインシールＸ−７０、ファインシールＲＸ−７０、ファインシールＡ、ファインシールＢ（以上、ＯＳＣジャパン（株）製）、シペルナート、カープレックスＦＰＳ−１０１、カープレックスＣＳ−７、カープレックス８０、カープレックス８０Ｄ、カープレックス６７（以上、ＤＳＬ．ジャパン（株）製）、サイリシア３５０、サイリシア４４５、（以上、富士シリシア化学（株）製）、ニップジェルＡＹ−２００、ニップジェルＡＹ−６Ａ３、ニップジェルＡＺ−２００、ニップジェルＡＺ−６Ａ０、ニップジェルＢＹ−２００、ニップジェルＣＸ−２００、ニップジェルＣＹ−２００、ニップシールＥ−１５０Ｊ、ニップシールＥ−２２０Ａ、ニップシールＥ−２００Ａ（以上、東ソー・シリカ（株）製）等が挙げられる。
【００４０】
前記シリカ粒子の平均粒子径は、２〜２０μｍ、さらには４〜１６μｍであることが好ましい。平均粒子径が２〜２０μｍの微細なシリカ粒子を微細粒子Ｂとして用いることにより、より高品質な色再現性、画像再現性を得ることができる。
【００４１】
さらに、平均粒子径が異なる少なくとも２種類のシリカ粒子を組み合わせて用いることが好ましく、特に、平均粒子径が２〜５μｍのシリカ粒子と、平均粒子径が５μｍを超えるシリカ粒子とを組み合わせ、微細粒子Ｂとして用いることが好ましい。このように平均粒子径が異なるシリカ粒子を併用することにより、昇華型捺染インクの乾燥性をさらに向上させることができる。
【００４２】
平均粒子径が異なる少なくとも２種類のシリカ粒子を組み合わせて用いる場合、平均粒子径が２〜５μｍのシリカ粒子と、平均粒子径が５μｍを超えるシリカ粒子との割合（平均粒子径が２〜５μｍのシリカ粒子／平均粒子径が５μｍを超えるシリカ粒子）は、特に限定がないが、固形分の質量比で、１０／９０〜５０／５０であることが好ましい。このような割合とすることにより、より優れた昇華型捺染インクの乾燥性、昇華型インクジェット捺染転写紙における画像の再現性、被転写物における画像の再現性と、より高い昇華型捺染インクの転写効率とを得ることができる。
【００４３】
なお、本発明に用いる微細粒子Ｂの粒子径は、少量のサンプルをメタノール溶液に添加し、超音波分散器で３分間分散させた溶液について、コールターカウンター法粒度分布測定器（ＣＯＵＬＴＥＲ  ＥＬＥＣＴＲＯＮＩＣＳ  ＩＮＳ製、ＴＡ−ＩＩ型）にて、５０μｍ又は２００μｍのアパチャーを用いて測定した。
【００４４】
本発明の効果を奏する限り、微細粒子Ａである前記平板結晶構造を有する無機微粒子や、微細粒子Ｂである前記シリカ粒子とともに、他の微細粒子を配合することが可能である。他の微細粒子としては、例えば、軽質炭酸カルシウム、重質炭酸カルシウム、炭酸マグネシウム、水酸化マグネシウム、タルク、硫酸カルシウム、硫酸バリウム、二酸化チタン、酸化亜鉛、硫化亜鉛、炭酸亜鉛、サチンホワイト、珪酸アルミニウム、ケイソウ土、珪酸カルシウム、珪酸マグネシウム、アルミナ、コロイダルアルミナ、擬ベーマイト等のアルミナ水和物、水酸化アルミニウム、リトポン、ゼオライト、加水ハロイサイト、水酸化マグネシウム等の無機顔料、スチレン系プラスチックピグメント、アクリル系プラスチックピグメント、ポリエチレン、マイクロカプセル、尿素樹脂、メラミン樹脂等の有機顔料等が挙げられ、これらは単独で又は２種以上を適宜選択して用いることができる。
【００４５】
インク受容層塗料中、前記微細粒子Ａと前記微細粒子Ｂとの割合（微細粒子Ａ／微細粒子Ｂ）は、質量比で、１５／８５〜８５／１５であり、２０／８０〜８０／２０であることが好ましい。両者の割合が１５／８５未満であると、微細粒子Ａの特性が充分に発揮されず、紙面のインク残留濃度が高くなり、画像の再現性が低下する。両者の割合が８５／１５を超えると、微細粒子Ｂの特性が充分に発揮されず、インク乾燥性の向上効果が不充分となり、また画像に濃淡ムラが生じる。
【００４６】
インク受容層塗料中、前記ＣＭＣの量は、固形分で、前記微細粒子Ａ１００質量部に対して５０質量部と前記微細粒子Ｂ１００質量部に対して１２０質量部との合計以上、好ましくは微細粒子Ａ１００質量部に対して６０質量部と微細粒子Ｂ１００質量部に対して１４０質量部との合計以上で、かつ、微細粒子Ａと微細粒子Ｂとの合計１００質量部に対して４００質量部以下、好ましくは３６０質量部以下である。ＣＭＣの量が前記合計未満であると、昇華型捺染インク受容層の表面強度が不充分となり、該インク受容層の剥離による紙面からの粉落ちが生じるほか、被転写物への転写捺染の際に、転写画像の濃度レベルが低下する。ＣＭＣの量が４００質量部を超えると、ＣＭＣによって微細粒子Ａ及び微細粒子Ｂが被覆され、これら微細粒子の特性が充分に発揮されず、被転写物への転写捺染の際に転写ムラが生じたりする。
【００４７】
なお、インク受容層塗料中のＣＭＣの量の下限値を決定する際に、微細粒子Ａ１００質量部に対して５０質量部、好ましくは６０質量部と設定しているのは、ＣＭＣが５０質量部未満であると、ＣＭＣのみによる昇華型捺染インクの吸収・乾燥性が充分ではなく、インク吸収性の高い微細粒子との併用が必要とされることと、インク受容層塗料の濃度が低いためにバインダーとして機能するＣＭＣが基材に吸収されてロスすることとを考慮しているからである。また、微細粒子Ｂ１００質量部に対して１２０質量部、好ましくは１４０質量部と設定しているのは、ＣＭＣが１２０質量部未満であると、昇華型捺染インクの被転写物への転写効率が低下するとともに、昇華型インクジェット捺染転写紙における昇華型捺染インクの裏抜け問題が生じるからであり、また微細粒子Ｂであるシリカ粒子は、微細粒子Ａである平板結晶構造を有する無機微粒子よりも多孔質であるので、該平板結晶構造を有する無機微粒子と比べて紙面からの粉落ちが生じ易いことを考慮している。
【００４８】
水溶性樹脂としてＣＭＣとともにＰＶＡを用いる場合、インク受容層塗料中のＰＶＡの量は、固形分で、微細粒子Ａと微細粒子Ｂとの合計１００質量部に対して８０質量部以下、さらには５０質量部以下であることが好ましい。ＰＶＡの量をこの範囲に調整することによって、より優れた昇華型捺染インクの吸収・乾燥性を達成することができる。ＰＶＡの量が８０質量部を超えると、ＰＶＡによる被膜形成がＣＭＣによる被膜形成を妨げる兆候が表れ、塗工欠陥を誘発する恐れがある。
【００４９】
本発明の製造方法では、まず微細粒子Ａの高濃度分散体を調製した後、これを希釈した希釈分散体に直ちに微細粒子Ｂを添加して、微細粒子Ａ及び微細粒子Ｂの混合分散スラリーを調製し、これに水溶性樹脂を添加して混合し、インク受容層塗料を調製する。
【００５０】
微細粒子Ａである平板結晶構造を有する無機微粒子を低濃度で分散させると、該平板結晶構造を有する無機微粒子の凝集状態を完全に壊すことができず、微細な状態になっていないため、昇華型捺染インクのブロック効果が低下してしまう。そこで、本発明では、平板結晶構造を有する無機微粒子を高濃度で分散させて該平板結晶構造を有する無機微粒子の凝集状態を完全に破壊し、充分に微細な状態としたものを希釈する。そして、これに微細粒子Ｂであるシリカ粒子を添加した混合分散スラリーも高濃度分散の状態を保てるように、微細粒子Ｂの添加量を設定する。
【００５１】
微細粒子Ａの高濃度分散体を調製するには、例えば、水を溶媒に用い、ピロリン酸ナトリウム等のポリリン酸塩又はポリアクリル酸ナトリウム等の分散剤を、微細粒子Ａの特性に応じて適量加え、該溶媒と微細粒子Ａとの割合（溶媒／微細粒子Ａ）が、質量比で、好ましくは２０／８０〜４５／５５程度、さらに好ましくは２５／７５〜４０／６０程度となるように、微細粒子Ａを添加して分散させる。微細粒子Ａの分散には、例えば、通常の高速インペラー型の分散機を使用することができ、例えば、コーレス分散機、ハイスピードミキサー、ケディミル、スピードミル、ホモジナイザー等の湿式混合分散機等により、微細粒子Ａの濃度が、好ましくは約５５〜８０％、さらに好ましくは約６０〜７５％の高濃度分散体が得られる。
【００５２】
次いで、前記高濃度分散体に所定の割合で溶媒を添加して希釈し、得られた希釈分散体に直ちに微細粒子Ｂを添加する。そして、前記微細粒子Ａの分散に用いたものと同様の分散機を用いて微細粒子Ｂを分散させ、微細粒子Ａ及び微細粒子Ｂの混合分散スラリーを調製する。その際、微細粒子Ｂの特性に応じて、該微細粒子Ｂの高濃度分散に適した分散剤を適量添加することが好ましい。
【００５３】
このように調製した混合分散スラリーにおいて、微細粒子Ａの濃度と微細粒子Ｂの濃度との比（微細粒子Ａの濃度／微細粒子Ｂの濃度）は、すなわちインク受容層塗料中の微細粒子Ａと微細粒子Ｂとの割合で、１５／８５〜８５／１５、好ましくは２０／８０〜８０／２０であり、混合分散スラリーにおける微細粒子Ａと微細粒子Ｂとの混合濃度は、約２０〜５２％であることが好ましい。
【００５４】
本発明の製造方法に従って微細粒子Ａと微細粒子Ｂとを混合分散させた混合分散スラリーでは、微細粒子Ｂ単独のスラリーよりも粒子沈降が遅くなり、例えば流送配管内やメッシュで異物除去の濾過をする際に詰まりのリスクが軽減され、ハンドリングが向上するという利点がある。これに加え、従来の方法のように、平板結晶構造を有する無機微粒子である微細粒子Ａの高濃度分散スラリーとシリカ粒子である微細粒子Ｂの高濃度分散スラリーとを調製し、これらを混合して使用すると、両分散スラリーの残液が生じるのに対して、本発明の製造方法に従って混合分散スラリーを調製すると、比較的安価な微細粒子Ａには残量が生じるが、比較的高価な微細粒子Ｂには残量が生じないので、充分に低コスト化を図ることができるという利点もある。
【００５５】
次に、前記混合分散スラリーに水溶性樹脂を添加することで、微細粒子Ａ及び微細粒子Ｂの分散状態を保ったまま塗料化することができ、２０〜４５℃程度にて混合してインク受容層塗料を調製する。
【００５６】
なお、水溶性樹脂としてＣＭＣとＰＶＡとを併用してインク受容層塗料を調製する場合、混合分散スラリーに対して、ＣＭＣよりも先にＰＶＡを添加することが、塗工欠陥がより少なくなる効果が得られるという点で好ましい。これは、理由は定かではないが、遊離しているＰＶＡ量が多いほど、ＣＭＣによる被膜形成の阻害が生じ易く、微細粒子に、ＣＭＣよりも先にＰＶＡを接触させることで、微細粒子に捕捉されるＰＶＡ量がより多くなり、ＣＭＣによる被膜形成の阻害が少なくなっていると考えられる。
【００５７】
かくして得られるインク受容層塗料の固形分濃度には特に限定がないが、主要成分であるＣＭＣの特性から、連続被膜を形成するためには、固形分濃度は高く、粘性も高い高分子量の方が好ましいが、これらはインク受容層塗料の粘度を上げてしまい塗工作業性とは相反することとなるという点から、実用上１０〜２２％程度であることが好ましい。インク受容層塗料の固形分濃度が１０％未満では、基材にインク受容層塗料が浸透し易くなり、連続被膜を得るためにはインク受容層塗料の塗工量を多くする必要があるが、乾燥に伴う水分量が多くなり過ぎて、乾燥シワが発生する傾向がある。その結果、紙の見栄えが低下するだけでなく、インク転写時の熱伝達が紙クセにより不均一になる恐れがある。インク受容層塗料の固形分濃度が２２％を超えると、インク受容層塗料の粘度が高くなり、通常の塗工方式ではインク受容層塗料の塗工量をコントロールすることが困難になる。
【００５８】
そして、前記基材に前記インク受容層塗料を塗工し、該基材上に昇華型捺染インク受容層を形成させることにより、本発明の昇華型インクジェット捺染転写紙を製造することができる。
【００５９】
インク受容層塗料を塗工する際、その方法には特に限定がないが、本発明の効果を効率よく達成するには、前記のごとく調製したインク受容層塗料を、例えば、エアーナイフコーター、ロールコーター、バーコーター、コンマコーター、ブレードコーター等の公知の塗工機を用いて塗工することができる。これらの中でも、エアーナイフコーターを用いることが、充填剤として作用する微細粒子Ａ、微細粒子Ｂの存在によるストリーク発生の抑制や、紙表面への輪郭塗工による均一な昇華型捺染インク受容層の形成の点で好ましい。
【００６０】
インク受容層塗料の塗工量（乾燥）は、２〜１２ｇ／ｍ２の範囲であり、３〜１０ｇ／ｍ２の範囲であることが好ましい。該インク受容層塗料には、微細粒子Ａである平板結晶構造を有する無機微粒子とともに、微細粒子Ｂであるシリカ粒子が含まれており、シリカ粒子は、親水性を有する二級クレーやデラミクレーに代表される平板結晶構造を有する無機微粒子よりも嵩高なので、より少ない塗工量で、本発明の昇華型インクジェット捺染転写紙の品質を向上させることができる。インク受容層塗料の塗工量が２ｇ／ｍ２未満では、昇華型捺染インクの基材への染み込みによるコックリング（波打ち）が生じたり、インク受容層塗料で完全に基材を被覆することが難しく、微細な未塗工部分、すなわちピンホールといった塗工欠陥が発生し、この部分を通じて昇華型捺染インクが基材まで浸透すると、昇華型捺染インク受容層より昇華型捺染インクが昇華し難くなるため、転写画像の白抜けを発生させる等、画像の再現性が低下する。インク受容層塗料の塗工量が１２ｇ／ｍ２を超えると、昇華型捺染インクの印字、転写品質は塗工量の増加によってよくなるものの、熱転写時の熱伝達の際に、昇華型捺染インク受容層と基材とで、紙の縮みによる寸法変化度合が異なるために、カールや転写面の凹凸を生じる。これにより、布と紙との密着が不均一になり、転写濃度ムラを発生させる原因になる。また、部分的な塗工量の差異が大きくなるため、画像の再現性が低下する。
【００６１】
本発明の昇華型インクジェット捺染転写紙は、前記のとおり、基材上に昇華型捺染インク受容層が形成されているものであるが、中でも、基材が広葉樹クラフトパルプを主成分として含むパルプからなり、基材の一方の面には、昇華型捺染インク受容層が形成されており、基材の他方の面には、水溶性樹脂を含有し、充填剤を含有しない樹脂組成物が、水溶性樹脂の固形分量が０．１５〜３．５ｇ／ｍ２となるように塗工されており、昇華型捺染インク受容層に含有されるＣＭＣの１５％溶液の、３０℃における粘度が０．１５〜１Ｐａ・ｓであるものが、特に本発明の効果を大きく奏する。なお、前記主成分として含むとは、パルプ成分全量の５０質量％以上を含むことをいう。
【００６２】
基材の、昇華型捺染インク受容層が形成されていない側の面（裏面）に塗工される樹脂組成物は、昇華型捺染インク受容層を形成する際に用いられる水溶性樹脂と同様の水溶性樹脂を含有しているが、微細粒子Ａ、微細粒子Ｂ等の充填剤を含有しない。これにより、特に少ない塗工量で水溶性樹脂による被膜を形成しやすいという効果が奏される。裏面の水溶性樹脂の被膜は、印字、転写時のカール防止だけに留まらず、昇華型捺染インクの裏面への抜けによる印字、転写時の設備の汚染を防止する効果もある。
【００６３】
前記樹脂組成物は、水溶性樹脂の固形分量が０．１５〜３．５ｇ／ｍ２、さらには０．３〜２．５ｇ／ｍ２となるように塗工されることが好ましい。これにより、水溶性樹脂の被膜形成によってインクの裏面への抜けによる印字、転写時の設備の汚染を防止する効果が充分に発現され、塗工量を多くし過ぎないことで必要以上に紙を硬くすることがなく、熱転写時の紙の縮みによるひずみから発生する紙面の凹凸やシワ入り傾向を防ぎ、転写濃度ムラの発生を抑制することができる。
【００６４】
また、昇華型捺染インク受容層に含有される、水溶性樹脂であるＣＭＣについては、該ＣＭＣの１５％溶液の、３０℃における粘度が０．１５〜１Ｐａ・ｓ、さらには０．２〜０．７Ｐａ・ｓであることが好ましい。これにより、ＣＭＣの粘度が低いために、昇華型捺染インク受容層の塗工膜が千切れるといった現象を引き起こすことなく、連続被膜に欠陥が生じることがない。また逆に、ＣＭＣの粘度が高すぎて塗工が困難になり、粘度を低下させるために固形分を少なくすると、乾燥負荷がかかるほか、粘度を低下させるために長時間高温で保持すると、皮膜形成に悪影響を及ぼす恐れがある、といった点を回避することもできる。
【００６５】
さらに、本発明の昇華型インクジェット捺染転写紙において、昇華型捺染インク受容層と基材との間にアンダー層が形成されており、該アンダー層が、昇華型捺染インク受容層の主要成分であるＣＭＣを含有していることにより、特に本発明の効果が大きく奏される。
【００６６】
昇華型捺染インク受容層と基材との間に、ＣＭＣが含有されたアンダー層が形成されていることにより、特に基材の表面と接する塗工直後の湿潤塗料の馴染みがよくなることで、より少ない塗工量でピンホールのない連続被膜が得られ易くなるという効果が奏される。
【００６７】
アンダー層中のＣＭＣの含有量には特に限定がないが、６０〜１００質量％程度であることが好ましい。
【００６８】
なお、アンダー層を形成するためのアンダー層塗料には、ＣＭＣのほかに、例えば、澱粉、酸化澱粉、カチオン化澱粉、エーテル化澱粉、リン酸エステル化澱粉等の澱粉誘導体、ヒドロキシメチルセルロース、ヒドロキシエチルセルロース、セルロースサルフェート等のセルロース誘導体、各種ケン化度のＰＶＡやそのシラノール変性物、カルボキシル化物、カチオン化物等の各種ＰＶＡ誘導体、カゼイン、ゼラチン、変性ゼラチン、大豆蛋白等の水溶性天然高分子化合物、ポリビニルピロリドン、ポリアクリル酸ナトリウム、スチレン−無水マレイン酸共重合体ナトリウム塩、ポリスチレンスルフォン酸ナトリウム等の水溶性合成高分子化合物といった成分が含有されていてもよく、アンダー層を設けることによる効果が阻害されない限り、特に限定はない。
【００６９】
このように、本発明の昇華型インクジェット捺染転写紙は、特定の吸水度を有する基材上に、水溶性樹脂であるＣＭＣと、充填剤である平板結晶構造を有する無機微粒子と、充填剤であるシリカ粒子とを特定の割合で含有するインク受容層塗料から、昇華型捺染インク受容層が形成されている。
【００７０】
ＣＭＣは、平板結晶構造を有する無機微粒子及びシリカ粒子の接着剤としての役割を有し、ピンホールの遮断効果及びＣＭＣ自体の膨潤による昇華型捺染インクの捕捉効果を奏する。平板結晶構造を有する無機微粒子は、昇華型捺染インクの浸透遮断効果によって該昇華型捺染インクの紙残りを低減させ、転写画像の濃度を向上させる効果を奏する一方で、インク乾燥性には寄与せず、昇華型捺染インクの浸透を遮断するため、熱による昇華転写速度が高くなり、熱板と昇華型インクジェット捺染転写紙とを密着させる際に不均一な部分が生じると、転写画像の濃淡差を引き起こす場合がある。シリカ粒子は、昇華型捺染インクの捕捉効果が高く、インク乾燥性を向上させて、また昇華転写速度を低くすることで、熱の不均一な伝達により引き起こされる転写濃度の濃淡差を抑える一方、昇華型捺染インクの紙残り及び転写画像の濃度低下を引き起こす場合がある。したがって、本発明の昇華型インクジェット捺染転写紙に用いるインク受容層塗料では、ＣＭＣ、平板結晶構造を有する無機微粒子及びシリカ粒子により、各々の効果が充分に発揮されるように、これら３つの成分が特定の割合で配合されている。
【００７１】
よって、本発明の昇華型インクジェット捺染転写紙は、インクジェット印刷の際に、昇華型捺染インクの乾燥性に優れ、インク受容層の剥離による紙面からの粉落ちが少ないだけでなく、被転写物への転写捺染の際に、昇華型インクジェット捺染転写紙への昇華型捺染インクの残量が少なく、また昇華型捺染インクの昇華転写速度を適度に低くすることで、昇華転写機での熱の伝わり方の若干のバラツキによる転写画像への影響を生じ難くすることが可能であり、画像の再現性、転写画像の解像性、転写画像の濃度レベル、これらの均一性等の被転写物への転写効率にも優れている。
【００７２】
次に、本発明の昇華型インクジェット捺染転写紙及びその製造方法を以下の実施例に基づいてさらに詳細に説明するが、本発明はこれらの実施例のみに限定されるものではない。なお、配合における部数は、固形分の部数である。
【００７３】
各製造例、調製例、実施例及び比較例で用いた成分は、以下のとおりである。
【００７４】
（１）クラフトパルプ
・ＬＢＫＰ
広葉樹晒クラフトパルプ
ＪＩＳ  Ｐ  ８１２１−２に準拠したフリーネス（ＣＳＦ）：５３０ｍｌ
・ＮＢＫＰ
針葉樹晒クラフトパルプ
ＪＩＳ  Ｐ  ８１２１−２に準拠したフリーネス（ＣＳＦ）：５８０ｍｌ
【００７５】
（２）水溶性樹脂
・ＣＭＣ
セロゲン５Ａ（第一工業製薬（株）製）
・ＰＶＡ
クラレポバールＰＶＡ１０５（（株）クラレ製、ケン化度：９８〜９９ｍｏｌ％、
重合度：５００）
【００７６】
（３）微細粒子Ａ
・粒子−Ａ
平板結晶構造を有する無機微粒子
二級クレー（メジアン径ｄ５０：０．７μｍ、アスペクト比：８）
【００７７】
（４）微細粒子Ｂ
・粒子−Ｂ１
合成非晶質シリカ粒子
カープレックス８０（ＤＳＬ．ジャパン（株）製、平均粒子径：１５．０μｍ）
・粒子−Ｂ２
合成非晶質シリカ粒子
ファインシールＸ−３７Ｂ（ＯＳＣジャパン（株）製、平均粒子径：３．７μｍ）
【００７８】
製造例１（基材の製造）
ＬＢＫＰ  ８５質量％とＮＢＫＰ  １５質量％とを配合し、助剤として、クラフトパルプ全量１００質量部に対して、カチオン化デンプンを０．８質量部、アルキルケテンダイマー（内添サイズ剤）を１．１質量部、アニオン変性ポリアクリルアマイドを０．３質量部添加して紙料を調製した。この紙料を抄紙機で抄紙し、坪量が１００ｇ／ｍ２、ＪＩＳ  Ｐ  ８１１９に準拠したベック平滑度が１００秒、ＪＩＳ  Ｐ  ８１４０に準拠した１０秒コッブ吸水度が１０ｇ／ｍ２のクラフト紙を製造した（以下、基材−１という）。
【００７９】
製造例２〜４（基材の製造）
クラフト紙の１０秒コッブ吸水度が表１に示す値となるように、アルキルケテンダイマー（内添サイズ剤）の量を調整したほかは、製造例１と同様にしてクラフト紙を製造した（以下、各々基材−２〜基材−４という）。表１に、各クラフト紙の坪量及びベック平滑度を併せて示す。
【００８０】
【表１】
0006689050.tif 000002
【００８１】
調製例１（インク受容層塗料の調製）
水溶性樹脂としてＣＭＣを、微細粒子Ａとして粒子−Ａを、微細粒子Ｂとして粒子−Ｂ１を、溶媒として水を用いた。水溶性樹脂（固形分）と微細粒子Ａと微細粒子Ｂとの割合（水溶性樹脂：微細粒子Ａ：微細粒子Ｂ）は、質量比で、２００：７５：２５である。
【００８２】
まず、水３０質量部に対して粒子−Ａの割合が７０質量部となるように調整し、水に粒子−Ａを添加して分散させ、７０％の高濃度分散体を得た。次いで、該高濃度分散体４５．０質量部に水４４．５質量部を添加して希釈分散体を調製し、直ちに粒子−Ｂ１  １０．５質量部を添加して分散させ、混合分散スラリーを調製した。得られた混合分散スラリー中、粒子−Ａの濃度は３１．５％、粒子−Ｂ１の濃度は１０．５％、両者の混合濃度は４２．０％であった。
【００８３】
次に、前記混合分散スラリーにＣＭＣを添加して混合し、固形分濃度が１７．５％のインク受容層塗料を調製した（以下、塗料−１という）。
【００８４】
調製例２〜６（インク受容層塗料の調製）
組成及び各成分の添加割合を表２に示すように変更したほかは、調製例１と同様にして、表３に示す固形分濃度を有するインク受容層塗料を調製した（以下、各々塗料−２〜塗料−６という）。
【００８５】
【表２】
0006689050.tif 000003
【表３】
0006689050.tif 000004
【００８６】
比較調製例１（比較塗料の調製）
水溶性樹脂としてＣＭＣを、微細粒子Ａとして粒子−Ａを、溶媒として水を用いた。水溶性樹脂（固形分）と微細粒子Ａとの割合（水溶性樹脂：微細粒子Ａ）は、質量比で、２００：１００である。
【００８７】
まず、調製例１と同様にして、微細粒子Ａの分散スラリーである希釈分散体を調製した。次に、該分散スラリーにＣＭＣを添加して混合し、固形分濃度が１８．０％の比較塗料を調製した（以下、比較塗料−１という）。
【００８８】
比較調製例２〜３（比較塗料の調製）
組成を表４に示すように変更したほかは、比較調製例１と同様にして、表５に示す固形分濃度を有する比較塗料を調製した（以下、各々比較塗料−２〜比較塗料−３という）。
【００８９】
比較調製例４（比較塗料の調製）
水溶性樹脂としてＣＭＣを、微細粒子Ｂとして粒子−Ｂ１を、溶媒として水を用いた。水溶性樹脂（固形分）と微細粒子Ｂとの割合（水溶性樹脂：微細粒子Ｂ）は、質量比で、２００：１００である。
【００９０】
まず、微細粒子Ａの替わりに微細粒子Ｂを用いたほかは、比較調製例１と同様にして、微細粒子Ｂの分散スラリーである希釈分散体を調製した。次に、該分散スラリーにＣＭＣを添加して混合し、固形分濃度が１６．０％の比較塗料を調製した（以下、比較塗料−４という）。
【００９１】
比較調製例５〜８（比較塗料の調製）
組成を表４に示すように変更したほかは、比較調製例４と同様にして、表５に示す固形分濃度を有する比較塗料を調製した（以下、各々比較塗料−５〜比較塗料−８という）。
【００９２】
なお、比較調製例５、６では、分散スラリーに対して、ＣＭＣよりも先にＰＶＡを添加して比較塗料を調製した。
【００９３】
比較調製例９〜１２（比較塗料の調製）
組成及び各成分の添加割合を表４に示すように変更したほかは、調製例１と同様にして、表５に示す固形分濃度を有する比較塗料を調製した（以下、各々比較塗料−９〜比較塗料−１２という）。
【００９４】
【表４】
0006689050.tif 000005
【表５】
0006689050.tif 000006
【００９５】
実施例１（昇華型インクジェット捺染転写紙の製造）
エアーナイフコーターを用い、基材−１の片面に、塗工量（乾燥）が８ｇ／ｍ２になるように塗料−１を塗工し、約１３０℃で乾燥して昇華型捺染インク受容層を形成させ、昇華型インクジェット捺染転写紙を製造した。
【００９６】
実施例２〜６及び比較例１〜１４（昇華型インクジェット捺染転写紙の製造）
基材及び塗料の種類を表６に示すように変更したほかは、実施例１と同様にして、昇華型インクジェット捺染転写紙を製造した。
【００９７】
【表６】
0006689050.tif 000007
【００９８】
試験例
得られた昇華型インクジェット捺染転写紙について、以下の方法に従って特性を調べた。その結果を表７に示す。
【００９９】
なお、インクジェット記録評価は、インクジェットプリンタ（セイコーエプソン（株）製、ＥＰ４０７Ａ型）及び昇華型捺染インク（（株）パワーシステム製、ＥＰＳＯＮ用昇華インクＳＵ−１１０シリーズ）を用い、「普通紙＋きれい」の設定モードにて各評価用の画像を印字した。また、被転写物には、ポリエステル布素材を使用した。画像の転写は、昇華型インクジェット捺染転写紙にインクジェットプリンタで印字した画像と、ポリエステル布素材とを密着させ、１９０℃で９０秒間保持して熱転写することにより行った。
【０１００】
（１）インク乾燥性
各昇華型インクジェット捺染転写紙にインクジェットプリンタで黒ベタ印字をした直後、印字面をテッシュペーパーで擦り、拭取った際に、紙面上のインクの伸びの有無を目視で確認し、以下の評価基準に基づいて評価した。なお、評価３以上が実用レベルである。
（評価基準）
５：乾燥が非常に早く、拭取り後の紙面上でインクの伸びが全くない。
４：乾燥が早く、拭取り後の紙面上でインクの伸びが殆どない。
３：乾燥が若干遅く、拭取り後の紙面上でインクの伸びが僅かに認められるが、実用上問題はない。
２：乾燥が遅く、拭取り後の紙面上でインクの伸びが認められる。
１：乾燥が非常に遅く、装置汚れや印字部の汚れが認められ、拭取り後の紙面上でインクの伸びが長く、使用不可である。
【０１０１】
（２）インク残量
各昇華型インクジェット捺染転写紙にインクジェットプリンタで赤１００％＋黄１００％のベタ印字を行い、１９０℃で９０秒間保持してポリエステル布素材への熱転写を行った。その後、昇華型インクジェット捺染転写紙に残ったインクの濃度及び布素材への転写濃度を調べ、以下の評価基準に基づいて評価した。なお、評価３以上が実用レベルである。
（評価基準）
５：紙面にはインクがわずかに残っている程度であり、布素材への転写濃度も高い。
４：紙面にはインクが残っているが、布素材への転写濃度にはほとんど影響が見られない。
３：紙面に残っているインクは少し濃度が高いが、布素材への転写濃度は「評価４」と比較して少し低下が感じられる程度で、実用上問題はない。
２：紙面に残っているインクは濃度が高く、布素材への転写濃度も「評価３」と比較して大きく低下している。
１：紙面に残っているインクはかなり濃度が高く、布素材への転写濃度は単独で見ても明らかに低下している。
【０１０２】
（３）画像濃度再現性
デジタル画像の各昇華型インクジェット捺染転写紙紙面への画像濃度再現性を目視で観察し、以下の評価基準に基づいて評価した。なお、評価３以上が実用レベルである。
（評価基準）
５：原版との濃度の差異が認められず、画像濃度再現性に優れている。
４：原版との濃度の差異が殆ど認められず、画像濃度再現性が良好である。
３：原版との濃度の差異が僅かに認められ、画像濃度再現性にやや劣るが、実用上問題はない。
２：原版との濃度の差異が多く認められ、画像濃度再現性に劣り、使用不可である。
１：原版との濃度の差異が著しく、画像濃度再現性が殆どなく、使用不可である。
【０１０３】
（４）画像濃淡ムラ
各昇華型インクジェット捺染転写紙にインクジェットプリンタで赤１００％＋黄１００％のベタ印字を行い、昇華型インクジェット捺染転写紙とポリエステル布素材とフェルト基布とをこの順に重ね、フェルト基布には切れ込み傷を付けて熱伝達が不均一になり易い状態にしたうえで、１９０℃で１５秒間保持して布素材への熱転写を行った。その後、フェルト基布の切れ込み傷に該当する位置での、布素材への転写画像の濃淡の有無を確認し、以下の評価基準に基づいて評価した。なお、評価３以上が実用レベルである。
（評価基準）
５：切れ込み傷の影響は全く見られない。
４：切れ込み傷の深い部分で僅かに薄い残像が見られるが、傷の浅い部分では残像は見られない。
３：切れ込み傷の深い部分で形状がほぼ分かり、傷の浅い部分でも形状が薄らと確認できるが、実用上問題はない。
２：切れ込み傷の深い部分だけでなく、傷の浅い部分でも形状が分かる。
１：切れ込み傷が明らかな濃淡として現れ、傷の浅い部分でもはっきりと形状が分かる。
【０１０４】
（５）粉落ち
各昇華型インクジェット捺染転写紙の昇華型捺染インク受容層の表面に、粉の付着を判別し易い透明で巾１５ｍｍ程度の市販のセロハンテープ（ニチバン（株）製、Ｎｏ．４０５）を、長さ５ｃｍ程度に渡って２ｋｇローラーで１往復して圧着させた後、転写紙本体が破れてしまわない速さで引き剥がした。剥がしたセロハンテープの糊面を目視にて観察して塗料の粉が付着しているか否かを調べ、粉落ちを以下の評価基準に基づいて評価した。なお、評価「優」が実用レベルである。
（評価基準）
優：粉落ちが認められない。
劣：僅かでも粉落ちが認められる。
【０１０５】
（６）総合評価
以下の評価基準に基づいて総合評価した。
（評価基準）
○：前記（１）〜（５）において、全て実用レベルである。
×：前記（１）〜（５）において、実用レベルを満たさないものが１つでもある。
【０１０６】
【表７】
0006689050.tif 000008
【０１０７】
実施例１〜６の昇華型インクジェット捺染転写紙は、１０秒コッブ吸水度が５〜２０ｇ／ｍ２の基材上に昇華型捺染インク受容層が形成されたものであり、この昇華型捺染インク受容層は、水溶性樹脂であるＣＭＣと、充填剤である平板結晶構造を有する無機微粒子と、充填剤であるシリカ粒子とを特定の割合で含有するインク受容層塗料から形成されている。
【０１０８】
したがって、実施例１〜６の昇華型インクジェット捺染転写紙は、インクジェット印刷時のインク乾燥性に優れ、紙面からの粉落ちがないだけでなく、被転写物への転写捺染時の捺染転写紙へのインク残量が少なく、被転写物への転写濃度も高く、画像濃度再現性に優れ、画像濃淡ムラが小さい。すなわち、実施例１〜６の昇華型インクジェット捺染転写紙は、いずれも実用レベルを満足し得るもので、優れた特性を兼備している。
【０１０９】
これに対して、比較例１〜３の昇華型インクジェット捺染転写紙は、微細粒子Ｂが配合されていないインク受容層塗料から昇華型捺染インク受容層が形成されているので、インク乾燥性に劣り、画像濃淡ムラも大きい。また比較例３の昇華型インクジェット捺染転写紙は、微細粒子Ａに対するＣＭＣの配合量が少ないインク受容層塗料から昇華型捺染インク受容層が形成されているので、紙面からの粉落ちも認められる。
【０１１０】
比較例４〜８の昇華型インクジェット捺染転写紙は、微細粒子Ａが配合されていないインク受容層塗料から昇華型捺染インク受容層が形成されているので、捺染転写紙へのインク残量が多いうえに、被転写物への転写濃度が低く、画像濃度再現性にも劣る。また比較例６の昇華型インクジェット捺染転写紙は、微細粒子Ｂに対するＣＭＣの量が多いインク受容層塗料から昇華型捺染インク受容層が形成されているので、インク乾燥性にも劣る。さらに比較例８の昇華型インクジェット捺染転写紙は、微細粒子Ｂに対するＣＭＣの量が少ないインク受容層塗料から昇華型捺染インク受容層が形成されているので、紙面からの粉落ちも認められる。
【０１１１】
比較例９、１０の昇華型インクジェット捺染転写紙は、微細粒子Ａと微細粒子Ｂとの割合（微細粒子Ａ／微細粒子Ｂ）が８５／１５を超える（比較例９）か、１５／８５未満（比較例１０）のインク受容層塗料から昇華型捺染インク受容層が形成されているので、インク乾燥性に劣り、画像濃淡ムラも大きいか（比較例９）、捺染転写紙へのインク残量が多いうえに、被転写物への転写濃度が低く、画像濃度再現性にも劣る（比較例１０）。
【０１１２】
比較例１１の昇華型インクジェット捺染転写紙は、ＣＭＣの量が微細粒子Ａと微細粒子Ｂとの合計量１００質量部に対して４００質量部を超えるインク受容層塗料から昇華型捺染インク受容層が形成されているので、インク乾燥性に劣り、画像濃淡ムラが大きい。
【０１１３】
比較例１２の昇華型インクジェット捺染転写紙は、ＣＭＣの量が微細粒子Ａ１００質量部に対して５０質量部と微細粒子Ｂ１００質量部に対して１２０質量部との合計未満のインク受容層塗料から昇華型捺染インク受容層が形成されているので、紙面からの粉落ちが認められる。
【０１１４】
比較例１３、１４の昇華型インクジェット捺染転写紙は、基材の１０秒コッブ吸水度が５ｇ／ｍ２未満である（比較例１３）か、２０ｇ／ｍ２を超える（比較例１４）ので、インク残量が多く、被転写物への転写濃度も低く、画像濃度再現性に劣り、画像濃淡ムラが大きいか（比較例１３）、インク乾燥性に劣り、インク残量が多く、被転写物への転写濃度も低く、画像濃度再現性に劣り、画像濃淡ムラが大きい（比較例１４）。
【産業上の利用可能性】
【０１１５】
本発明の昇華型インクジェット捺染転写紙は、特に、インクジェットプリンタにて昇華型捺染インクを用いた印刷が施される、インクジェット記録方式等に適している。